(57)【要約】【課題】温度によって状態が変化する熱応答性布帛において、糸の機能性を利用して布帛として新たな機能を発現する熱応答性布帛を提供する。【解決手段】温度変化に応じて液晶相と等方相との間で可逆的に伸縮する熱応答性液晶性繊維１０と、熱応答性液晶性繊維１０とは異なる吸水性を有する吸水性繊維２０とを含む熱応答性布帛１００であって、熱応答性液晶性繊維１０が液晶相にあるとき、熱応答性液晶性繊維１０及び吸水性繊維２０の糸間の空隙３０と吸水性繊維２０とに水分を保持し、熱応答性液晶性繊維１０が液晶相から等方相に転移するときに、熱応答性液晶性繊維１０の変形によって吸水性繊維２０を圧搾し、空隙３０と吸水性繊維２０とに保持している水分を外部へ排出するように構成されている。【選択図】図１
2019090140.tif 000002
【特許請求の範囲】
【請求項１】
温度変化に応じて液晶相と等方相との間で可逆的に伸縮する熱応答性液晶性繊維と、前記熱応答性液晶性繊維とは異なる吸水性を有する吸水性繊維とを含む熱応答性布帛であって、
前記熱応答性液晶性繊維が液晶相にあるとき、前記熱応答性液晶性繊維及び前記吸水性繊維の糸間の空隙と、前記吸水性繊維とに水分を保持し、
前記熱応答性液晶性繊維が液晶相から等方相に転移するときに、前記熱応答性液晶性繊維の変形によって前記吸水性繊維を圧搾し、前記空隙と前記吸水性繊維とに保持している水分を外部へ排出するように構成されている熱応答性布帛。
【請求項２】
気温３０℃及び相対湿度９０％において、前記熱応答性液晶性繊維の吸水率をＡＬ（％）とし、前記吸水性繊維の吸水率をＡＡ（％）としたときに、以下の関係式（１）で定義する吸水性指標値Ｉが、
（１）  Ｉ  ＝  （ＡＡ−ＡＬ）／ＡＡ  ×  １００  ≧  １０
を満たすように構成されている請求項１に記載の熱応答性布帛。
【請求項３】
布帛を構成する複数の経糸又は複数の緯糸のうち、一方の糸が前記熱応答性液晶性繊維を含むように構成され、他方の糸が前記吸水性繊維を含むように構成されている請求項１又は２に記載の熱応答性布帛。
【請求項４】
前記熱応答性液晶性繊維が液晶相にあるときの平面視における前記熱応答性液晶性繊維を含む糸とそれに隣接する糸との平均距離である糸間隔をＢＬ（μｍ）とし、前記熱応答性液晶性繊維が等方相にあるときの前記糸間隔をＢＩ（μｍ）としたとき、以下の関係式（２）〜（４）：
（２）  １０  ≦  ＢＬ  ≦  ３０００
（３）  ０  ≦  ＢＩ  ≦  ２０００
（４）  ０  ≦  ＢＩ／ＢＬ  ≦  ０．５
を満たすように構成されている請求項３に記載の熱応答性布帛。
【請求項５】
前記熱応答性液晶性繊維が液晶相にあるとき、平面視における前記吸水性繊維を含む糸とそれに隣接する糸との平均距離である糸間隔が、平面視における前記吸水性繊維を含む糸の平均太さより小さく構成されている請求項３又は４に記載の熱応答性布帛。
【請求項６】
前記熱応答性液晶性繊維は、活性水素基を有するメソゲン基含有化合物と、イソシアネート化合物と、アルキレンオキシド及び／又はスチレンオキシドと、架橋剤との反応物である液晶性ポリウレタンを含む請求項１〜５の何れか一項に記載の熱応答性布帛。
【請求項７】
前記熱応答性液晶性繊維は、モノフィラメント又はマルチフィラメントとして構成されている請求項１〜６の何れか一項に記載の熱応答性布帛。
【請求項８】
前記液晶相と前記等方相との境界となる相転移温度（Ｔｉ）は、前記熱応答性液晶性繊維のガラス転移温度（Ｔｇ）以上かつ１００℃以下である請求項１〜７の何れか一項に記載の熱応答性布帛。
【請求項９】
前記相転移温度（Ｔｉ）と前記ガラス転移温度（Ｔｇ）との差は、２０℃以上である請求項８に記載の熱応答性布帛。
【発明の詳細な説明】
【技術分野】
【０００１】
本発明は、温度によって機能性が変化し得る織物を含む熱応答性布帛に関する。
【背景技術】
【０００２】
工業製品、家庭用品、衣料製品、シューズ、寝具、日用品、家具等の素材に使用される布帛には、使用場面に応じて、通気性、吸放湿性、吸水性、速乾性、保温性、保湿性、伸縮性、密着性等の様々な機能が求められる。そこで、このような要求に応えるため、近年、様々な機能を有する機能性布帛が開発されている。
【０００３】
例えば、温度によってストレッチ率（伸縮率）が変化する布帛がある（例えば、特許文献１を参照）。特許文献１の布帛は、ガラス転移点前後でストレッチ率が変化する糸を経糸又は緯糸に使用して織り上げた織物である。この布帛（織物）は、高温でストレッチ率が大きくなるように設計されており、衣服に加工すると、着用者が激しく動いて温度が上昇したときに衣服のストレッチ性が向上し、優れた着用快適性が得られるとされている。
【０００４】
また、湿度によって透湿量が変化する布帛がある（例えば、特許文献２を参照）。特許文献２の布帛は、織物や編物にウレタン系高分子フィルムを積層したものである。特許文献２によれば、ウレタン系高分子フィルムはガラス転移点を境として透湿量が変化する性質を有しており、この性質を利用して透湿性防水布帛に利用したものである。
【０００５】
さらに、温度によって形状を変化又は維持することが可能な布帛がある（例えば、特許文献３を参照）。特許文献３の布帛は、形状記憶ポリマーよりなる糸を経糸又は緯糸に使用して織り上げた織物である。この布帛（織物）は、熱を加えることにより容易に変形し、温度を下げればその形状を維持できるため、下着や整形用具の素材として利用できるとされている。
【先行技術文献】
【特許文献】
【０００６】
【特許文献１】特開２００６−３０７３６８号公報
【特許文献２】特開平４−３７０２７６号公報
【特許文献３】特開２０００−３４５４４４号公報
【発明の概要】
【発明が解決しようとする課題】
【０００７】
これまでの機能性布帛は、当該布帛を構成する糸として機能性を有する糸を使用することで、糸の機能そのものを布帛においても発現させることが検討されたものであり、糸の機能性を利用して、布帛として新たな機能を付与するものではなかった。或いは、布帛と機能性を有する別の物（シート等）とを組み合わせたものに過ぎなかった。
【０００８】
特許文献１の布帛は、糸のストレッチ性に由来するストレッチ機能しか発現することができず、衣料製品以外の用途に拡大するためにはさらなる工夫が必要であると考えられる。
【０００９】
特許文献２の布帛は、繊維よりもむしろウレタン系高分子フィルムの機能を利用したものであり、編物や織物自体には機能性は付与されていない。
【００１０】
特許文献３の布帛は、形状記憶ポリマーよりなる糸の機能をそのまま利用して、高温環境で変形させた形状を、温度を下げた後も維持するものに過ぎない。
【００１１】
本発明は、このような従来技術に見られた問題点に鑑みてなされたものであり、特に、温度によって状態が変化する熱応答性布帛において、糸の機能性を利用して布帛として新たな機能を発現する熱応答性布帛を提供することを目的とする。
【課題を解決するための手段】
【００１２】
上記課題を解決するための本発明に係る熱応答性布帛の特徴構成は、
温度変化に応じて液晶相と等方相との間で可逆的に伸縮する熱応答性液晶性繊維と、前記熱応答性液晶性繊維とは異なる吸水性を有する吸水性繊維とを含む熱応答性布帛であって、
前記熱応答性液晶性繊維が液晶相にあるとき、前記熱応答性液晶性繊維及び前記吸水性繊維の糸間の空隙と、前記吸水性繊維とに水分を保持し、
前記熱応答性液晶性繊維が液晶相から等方相に転移するときに、前記熱応答性液晶性繊維の変形によって前記吸水性繊維を圧搾し、前記空隙と前記吸水性繊維とに保持している水分を外部へ排出するように構成されていることにある。
【００１３】
温度変化に応じて液晶相と等方相との間で可逆的に伸縮する熱応答性液晶性繊維を使用した布帛では、熱応答性液晶性繊維の伸縮によるサイズの変化機能が布帛に付与され、吸水性を有する吸水性繊維を使用した布帛では、吸水性繊維の吸水機能が布帛に付与される。本構成の熱応答性布帛によれば、熱応答性液晶性繊維の変形を吸水性繊維の機械的な圧搾に利用して、保持する水分を外部へ排出することで、熱応答性液晶性繊維及び吸水性繊維の夫々による個別の機能とは異なる排水機能という新たな機能を、布帛として発現することができる。
【００１４】
本発明に係る熱応答性布帛において、
気温３０℃及び相対湿度９０％において、前記熱応答性液晶性繊維の吸水率をＡＬ（％）とし、前記吸水性繊維の吸水率をＡＲ（％）としたときに、以下の関係式（１）で定義する吸水性指標値Ｉが、
（１）  Ｉ  ＝  （ＡＲ−ＡＬ）／ＡＲ  ×  １００  ≧  １０
を満たすように構成されていることが好ましい。
【００１５】
本構成の熱応答性布帛によれば、熱応答性液晶性繊維の吸水率ＡＬと吸水性繊維の吸水率ＡＲとが上記の関係式（１）を満たすことにより、布帛における水分の保持が、糸間の空隙と吸水性繊維とによるものになるため、熱応答性液晶性繊維の変形により吸水性繊維を圧搾することで、布帛に保持する水分を効果的に外部へ排出することができる。
【００１６】
本発明に係る熱応答性布帛において、
布帛を構成する複数の経糸又は複数の緯糸のうち、一方の糸が前記熱応答性液晶性繊維を含むように構成され、他方の糸が前記吸水性繊維を含むように構成されていることが好ましい。
【００１７】
本構成の熱応答性布帛によれば、複数の経糸又は複数の緯糸のうち、一方の糸が熱応答性液晶性繊維を含むように構成され、他方の糸が吸水性繊維を含むように構成されていることで、熱応答性液晶性繊維の収縮により、他方の糸として並列する吸水性繊維を引き寄せて圧搾することができる。
【００１８】
本発明に係る熱応答性布帛において、
前記熱応答性液晶性繊維が液晶相にあるときの平面視における前記熱応答性液晶性繊維を含む糸とそれに隣接する糸との平均距離である糸間隔をＢＬ（μｍ）とし、前記熱応答性液晶性繊維が等方相にあるときの前記糸間隔をＢＩ（μｍ）としたとき、以下の関係式（２）〜（４）：
（２）  １０  ≦  ＢＬ  ≦  ３０００
（３）  ０  ≦  ＢＩ  ≦  ２０００
（４）  ０  ≦  ＢＩ／ＢＬ  ≦  ０．５
を満たすように構成されていることが好ましい。
【００１９】
本構成の熱応答性布帛によれば、糸間隔が上記（２）〜（４）の関係式を満たすことにより、熱応答性液晶性繊維の変形によって吸水性繊維を効果的に圧搾することができる。
【００２０】
本発明に係る熱応答性布帛において、
前記熱応答性液晶性繊維が液晶相にあるとき、平面視における前記吸水性繊維を含む糸とそれに隣接する糸との平均距離である糸間隔が、平面視における前記吸水性繊維を含む糸の平均太さより小さく構成されていることが好ましい。
【００２１】
本構成の熱応答性布帛によれば、熱応答性液晶性繊維が液晶相にあるときの吸水性繊維を含む糸とそれに隣接する糸との糸間隔が、吸水性繊維を含む糸の平均太さより小さいことで、熱応答性液晶性繊維が等方相に相転移したときに、吸水性繊維を含む糸を効果的に圧搾することができる。
【００２２】
本発明に係る熱応答性布帛において、
前記熱応答性液晶性繊維は、活性水素基を有するメソゲン基含有化合物と、イソシアネート化合物と、アルキレンオキシド及び／又はスチレンオキシドと、架橋剤との反応物である液晶性ポリウレタンを含むことが好ましい。
【００２３】
本構成の熱応答性布帛によれば、活性水素基を有するメソゲン基含有化合物と、イソシアネート化合物と、アルキレンオキシド及び／又はスチレンオキシドと、架橋剤とが反応して液晶性ポリウレタンが生成する際、アルキレンオキシド及び／又はスチレンオキシドが液晶性ポリウレタンに含まれるメソゲン基の熱的安定性を低下させるように作用するため、液晶性ポリウレタンの液晶性発現温度が低下し、常温を含む比較的低温の領域で排水機能を発現し得る使い易い熱応答性布帛を得ることができる。
【００２４】
本発明に係る熱応答性布帛において、
前記熱応答性液晶性繊維は、モノフィラメント又はマルチフィラメントとして構成されていることが好ましい。
【００２５】
本構成の熱応答性布帛によれば、熱応答性液晶性繊維は、モノフィラメント又はマルチフィラメントとして構成されているため、繊維構造によって発現する特性の幅を拡げることができる。その結果、織物の設計の自由度が高くなり、熱応答性布帛を様々な用途に利用することができる。
【００２６】
本発明に係る熱応答性布帛において、
前記液晶相と前記等方相との境界となる相転移温度（Ｔｉ）は、前記熱応答性液晶性繊維のガラス転移温度（Ｔｇ）以上かつ１００℃以下であることが好ましい。
【００２７】
本構成の熱応答性布帛によれば、熱応答性液晶性繊維の相転移温度（Ｔｉ）が、ガラス転移温度（Ｔｇ）と１００℃との間に存在するため、常温を含む比較的低温の領域で熱応答性液晶性繊維の形状が大きく変化し、使い勝手が良好で実用的な熱応答性布帛となる。
【００２８】
本発明に係る熱応答性布帛において、
前記相転移温度（Ｔｉ）と前記ガラス転移温度（Ｔｇ）との差は、２０℃以上であることが好ましい。
【００２９】
本構成の熱応答性布帛によれば、相転移温度（Ｔｉ）とガラス転移温度（Ｔｇ）との差を２０℃以上とすることで、液晶相の領域が広く確保され、使い勝手が良好な実用的な熱応答性布帛となる。
【図面の簡単な説明】
【００３０】
【図１】図１は、本発明の実施形態に係る熱応答性布帛の組織（織物）を拡大した模式図である。
【図２】図２は、図１（ｂ）中のＡ−Ａ’線における熱応答性布帛の断面図である。
【発明を実施するための形態】
【００３１】
以下、本発明の熱応答性布帛に関する実施形態について説明する。ただし、本発明は、以下の実施形態や図面に記載される構成に限定されることを意図しない。
【００３２】
〔熱応答性布帛の素材〕
初めに、本発明の熱応答性布帛の主要な構成である織物の経糸及び緯糸の素材について説明する。熱応答性布帛を使い勝手の良いものとするためには、特に常温付近において、布帛の強度（耐久性）を一定以上に維持しながら、温度変化に応じて布帛の形態や特性の変位量を任意に変化させることが求められる。このような現象を発現する材料として、本発明では、分子構造内にメソゲン基を有する液晶性ポリマーを紡糸して得られる液晶性繊維を使用した。液晶性繊維は、温度によって液晶相と等方相との間で可逆的に相転移し（すなわち、熱応答性を有し）、液晶相と等方相とでは液晶（メソゲン基）の配向度が異なる。液晶性繊維の配向度が変化すると、当該液晶性繊維を含む経糸又は緯糸の状態が変化し、それが織物の形態に現れ、ひいては熱応答性布帛の特性の変化をもたらす。従って、このような熱応答性を有する液晶性繊維（以下、「熱応答性液晶性繊維」と称する。）は、本発明の熱応答性布帛の原材料として好適に使用することができる。
【００３３】
熱応答性液晶性繊維は、液晶性ポリウレタンを含む。液晶性ポリウレタンは、液晶性と伸縮性とを兼ね備えた液晶性エラストマーである。液晶性ポリウレタンは、液晶性繊維のマトリックスを構成するものであり、溶融紡糸により繊維状に加工される。ここで、本明細書において、「マトリックス」とは、材料の主成分であることを意味する。従って、液晶性繊維は、主成分の他に、少量添加される副成分（例えば、他のポリマー、低分子物質、フィラー等）や、微小な三次元構造物（例えば、気泡、空隙等）などを含み得ることを排除するものではない。
【００３４】
液晶性ポリウレタンは、活性水素基を有するメソゲン基含有化合物（以下、単に「メソゲン基含有化合物」と称する。）と、イソシアネート化合物と、アルキレンオキシド及び／又はスチレンオキシドと、架橋剤とを反応させることにより生成される。液晶性ポリウレタンを生成する際、アルキレンオキシド及び／又はスチレンオキシドが液晶性ポリウレタンに含まれるメソゲン基の熱的安定性を低下させるように作用するため、液晶性ポリウレタンの液晶性発現温度が低下し、常温を含む低温領域で、無溶媒で熱応答性液晶性繊維を成形（紡糸）することが可能となる。
【００３５】
メソゲン基含有化合物は、例えば、下記の一般式（１）で表される化合物が使用される。
【００３６】
【化１】
2019090140.tif 000003
【００３７】
式中、Ｘは前記メソゲン基の分子構造の一部であって、隣接する結合基の一部をなす単結合、−Ｎ＝Ｎ−、−ＣＯ−、−ＣＨ＝Ｎ−、−ＣＯ−Ｏ−、−ＣＨ２−、−ＣＨ＝ＣＨ−、又は−ＣＯ−ＮＨ−であり、Ａ１及びＡ２は独立して又は共に、炭素数３〜８のシクロアルカン、ベンゼン環、ナフタレン、ビフェニル、若しくはこれらのヘテロ環式化合物、又はこれらの一部が−Ｂｒ、−Ｃｌ、若しくは−ＣＨ３で置換された化合物であり、Ｙ１及びＹ２は独立して又は共に、隣接する結合基の一部をなす単結合、−Ｏ−、−ＣＯ−、−Ｓ−、−Ｓｅ−、又は−Ｔｅ−であり、Ｂ１及びＢ２は独立して又は共に、隣接する結合基の一部をなす単結合、又はｍが１〜２０の整数である−（ＣＨ２）ｍ−である。ただし、Ｙ１及びＹ２が−Ｏ−であり、且つＢ１及びＢ２が隣接する結合基の一部をなす単結合であるものを除く。Ｚ１及びＺ２は前記活性水素基を有する末端基であって、独立して又は共に、−ＯＨ、−ＳＨ、−ＮＨ２、−ＣＯＯＨ、−ＣＨＯ、−Ｏ−ＣＨ（ＯＨ）−ＣＨ２ＯＨ、又は二級アミン等である。なお、「隣接する結合基の一部をなす単結合」とは、当該単結合が隣接する結合基の一部と共有されている状態を意味する。例えば、上記一般式（１）において、Ｚ１が−ＯＨであり、Ｙ１が−ＣＯ−であり、Ｂ１が隣接する結合基の一部をなす単結合である場合、Ｚ１−Ｂ１−Ｙ１の部位はＨＯ−ＣＯ−となり、単結合であるＢ１は両側の−ＯＨ及び−ＣＯ−と共有された状態となる。
【００３８】
イソシアネート化合物は、例えば、ジイソシアネート化合物、又は３官能以上のイソシアネート化合物を使用することができる。ジイソシアネート化合物を例示すると、２，４−トルエンジイソシアネート、２，６−トルエンジイソシアネート、２，２’−ジフェニルメタンジイソシアネート、２，４’−ジフェニルメタンジイソシアネート、４，４’−ジフェニルメタンジイソシアネート、１，５−ナフタレンジイソシアネート、ｐ−フェニレンジイソシアネート、ｍ−フェニレンジイソシアネート、ｐ−キシリレンジイソシアネート、及びｍ−キシリレンジイソシアネート等の芳香族ジイソシアネート、エチレンジイソシアネート、２，２，４−トリメチルヘキサメチレン−１，６−ジイソシアネート、２，４，４−トリメチルヘキサメチレン−１，６−ジイソシアネート、及び１，６−ヘキサメチレンジイソシアネート等の脂肪族ジイソシアネート、並びに１，４−シクロヘキサンジイソシアネート、４，４’−ジシクロへキシルメタンジイソシアネート、イソホロンジイソシアネート、及びノルボルナンジイソシアネート等の脂環式ジイソシアネートが挙げられる。上掲のジイソシアネート化合物は、単独で使用してもよいし、複数種を混合して使用してもよい。３官能以上のイソシアネート化合物を例示すると、トリフェニルメタントリイソシアネート、トリス（イソシアネートフェニル）チオホスフェート、リジンエステルトリイソシアネート、１，３，６−ヘキサメチレントリイソシアネート、１，６，１１−ウンデカントリイソシアネート、１，８−ジイソシアネート−４−イソシアネートメチルオクタン、ビシクロヘプタントリイソシアネート等のトリイソシアネート、及びテトライソシアネートシラン等のテトライソシアネートが挙げられる。上掲の３官能以上のイソシアネート化合物は、単独で使用してもよいし、複数種を混合して使用してもよい。イソシアネート化合物は、上掲のジイソシアネート化合物と、上掲の３官能以上のイソシアネート化合物とを混合したものを使用することも可能である。イソシアネート化合物の配合量は、液晶性ポリウレタンの全原材料に対して、１０〜４０重量％、好ましくは１５〜３５重量％となるように調整される。イソシアネート化合物の配合量が１０重量％未満の場合、ウレタン反応による高分子化が不十分となるため、液晶性ポリウレタンを連続成形することが困難となる。イソシアネート化合物の配合量が４０重量％を超える場合、全原材料に占めるメソゲン基含有化合物の配合量が相対的に少なくなるため、液晶性ポリウレタンの液晶性が低下する。
【００３９】
アルキレンオキシドは、例えば、エチレンオキシド、プロピレンオキシド、又はブチレンオキシドを使用することができる。上掲のアルキレンオキシドは、単独で使用してもよいし、複数種を混合して使用してもよい。スチレンオキシドについては、ベンゼン環にアルキル基、アルコキシル基、ハロゲン等の置換基を有するものでもよい。アルキレンオキシドは、上掲のアルキレンオキシドと、上掲のスチレンオキシドとを混合したものを使用することも可能である。アルキレンオキシド及び／又はスチレンオキシドの配合量は、メソゲン基含有化合物１モルに対して、アルキレンオキシド及び／又はスチレンオキシドが１〜１０モル、好ましくは２〜８モル付加されるように調整される。アルキレンオキシド及び／又はスチレンオキシドの付加モル数が１モル未満の場合、液晶性ポリウレタンの液晶性が発現する温度範囲を十分に低下させることが困難となり、そのため、無溶媒で且つ液晶性が発現した状態で原材料を反応硬化させながら液晶性ポリウレタンを連続成形することが困難となる。アルキレンオキシド及び／又はスチレンオキシドの付加モル数が１０モルを超える場合、液晶性ポリウレタンの液晶性が発現し難くなる虞がある。
【００４０】
架橋剤は、熱架橋剤又は光架橋剤（光重合性基含有化合物）を使用することができる。熱架橋剤としては、例えば、少なくとも３つの反応性官能基を有するポリオール（以下、「３以上の反応性官能基を有するポリオール」とも言う。）を使用することができる。このようなポリオールを架橋剤として使用すれば、液晶性ポリウレタンが緻密化されるため、材料として一定以上の強度を確保することができる。また、ポリオールは、分子構造内の立体障害が少ないため、液晶性ポリウレタンの相転移温度前後における物性（例えば、弾性率、破断応力など）の過剰な変化が抑制される。従って、液晶性繊維が液晶相から等方相に相転移したとき、熱応答性を維持しながら、液晶性ポリウレタンの物性低下を少なくすることができる。少なくとも３つの反応性官能基を有するポリオールを例示すると、ポリエーテルポリオール、ポリエステルポリオール、ポリカーボネートポリオール、及びポリエステルポリカーボネートポリオール等の３つ以上の水酸基を有する高分子量ポリオール（分子量４００以上）、並びにトリメチロールプロパン、グリセリン、１，２，６−ヘキサントリオール、ｍｅｓｏ−エリトリトール、ペンタエリスリトール、テトラメチロールシクロヘキサン、メチルグルコシド、ソルビトール、マンニトール、ズルシトール、スクロース、２，２，６，６−テトラキス（ヒドロキシメチル）シクロヘキサノール、及びトリエタノールアミン等の低分子量ポリオールが挙げられる。上掲のポリオールは、単独で使用してもよいし、複数種を混合して使用してもよい。
【００４１】
光架橋剤（光重合性基含有化合物）としては、例えば、アクリロイル基含有化合物、メタクリロイル基含有化合物、アリル基含有化合物を使用することができる。アクリロイル基含有化合物を例示すると、プロピレングリコールジグリシジルエーテルアクリル酸付加物、エチレングリコールジグリシジルエーテルメタクリル酸付加物、トリプロピレングリコールジグリシジルエーテルアクリル酸付加物、グリセリンジグリシジルエーテルアクリル酸付加物、ビスフェノールＡ  ＰＯ２ｍｏｌ付加物ジグリシジルエーテルアクリル酸付加物、２−アクリロイルオキシエチルサクシネート、β−カルボキシエチルアクリレート、２−ヒドロキシエチルアクリレート、２−ヒドロキシプロピルアクリレート、２−ヒドロキシブチルアクリレート、２−ヒドロキシ−３−フェノキシプロピルアクリレート、２−アクリロイロキシエチル−コハク酸、２−アクリロイロキシエチルヘキサヒドロフタル酸、２−アクリロイロキシエチル−フタル酸、２−アクリロイロキシエチル−２−ヒドロキシエチル−フタル酸、２−アクリロイルオキシエチルアシッドフォスフェート、２−ヒドロキシ−３−アクリロイロキシプロピルメタクリレート、ペンタエリスリトールトリアクリレート等が挙げられる。メタクリロイル基含有化合物を例示すると、２−ヒドロキシエチルメタクリレート、２−ヒドロキシプロピルメタクリレート、２−ヒドロキシブチルメタクリレート、２−メタクリロイロキシエチルコハク酸、２−メタクリロイロキシエチルヘキサヒドロフタル酸、２−メタクロイロキシエチルアシッドホスフェート、グリセリンジメタクリレート、ビスフェノールＡ  ＰＯ２ｍｏｌ付加物ジグリシジルエーテルメタクリル酸付加物、ビスフェノールＡジグリシジルエーテルメタクリル酸付加物、２−ヒドロキシ−３−アクリロイロキシプロピルメタクリレート、２−メタクリロイルオキシエチルサクシネート等が挙げられる。アリル基含有化合物を例示すると、グリセリンモノアリルエーテル、トリメチロールプロパンジアリルエーテル、ペンタエリスリトールトリアリルエーテル等が挙げられる。
【００４２】
光架橋剤（光重合性基含有化合物）を使用する場合、光硬化開始剤を併用することが好ましい。光硬化開始剤は、例えば、１−ヒドロキシ−シクロヘキシル−フェニル−ケトン、ビス（２，４，６−トリメチルベンゾイル）−フェニルフォスフォンオキサイド、２，４，６−トリメチルベンゾイル−ジフェニル−フォスフィンオキサイド、２，２−ジメトキシ−１，２−ジフェニルエタン−１−オン、２−ヒドロキシ−２−メチル−１−フェニル−プロパン−１−オン、１−ヒドロキシ−シクロヘキシル−フェニル−ケトン／ベンゾフェノン、１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］−フェニル｝−２−メチル−プロパン−１−オン、オキシ−フェニル−アセチックアシッド２−［２−オキソ−２−フェニル−アセトキシ−エトキシ］−エチルエステル／オキシ−フェニル−アセチックアシッド２−［２−ヒドロキシ−エトキシ］−エチルエステル、フェニルグリオキシリックアシッドメチルエステル、２−メチル−１−［４−（メチルチオ）フェニル］−２−モルフォリノプロパン−１−オン、２−ベンジル−２−ジメチルアミノ−１−（４−モルフォリノフェニル）−ブタノン−１、２−ジメチルアミノ−２−（４−メチル−ベンジル）−１−（４−モリフォリン−４−イル−フェニル）−ブタン−１−オン、ビス（η５−２，４−シクロペンタジエン−１−イル）−ビス（２，６−ジフルオロ−３−（１Ｈ−ピロール−１−イル）−フェニル）チタニウム、１，２−オクタンジオン，１−［４−（フェニルチオ）フェニル−，２−（Ｏ−ベンゾイルオキシム）］、エタノン，１−［９−エチル−６−（２−メチルベンゾイル）−９Ｈ−カルバゾール−３−イル］−，１−（Ｏ−アセチルオキシム）、ヨードニウム，（４−メチルフェニル）［４−（２−メチルプロピル）フェニル］−ヘキサフルオロフォスフェート（１−）／プロピレンカーボネート、トリアリールスルフォニウムヘキサフルオロフォスフェート、トリアリールスルフォニウムテトラキス−（ペンタフルオロフェニル）ボレート、オキシムスルホネート系光酸発生剤を使用することができる。
【００４３】
架橋剤の配合量は、すべての原材料（メソゲン基含有化合物、イソシアネート化合物、アルキレンオキシド及び／又はスチレンオキシド、並びに架橋剤）の合計量を１００重量部としたとき、０．１〜２０重量部、好ましくは０．２〜１８重量部に調整される。このような範囲であれば、液晶性ポリウレタン中のメソゲン基は適度に動くことが可能であり、熱応答性と液晶性とをバランスよく発現させることができる。架橋剤の配合量が０．１重量部未満の場合、液晶性ポリウレタンが十分に硬化しないため、マトリックス自体が流動して熱応答性が得られなくなる虞がある。架橋剤の配合量が２０重量部を超える場合、液晶性ポリウレタンの架橋密度が高くなり過ぎるため、メソゲン基の配向が阻害されて液晶性が発現し難くなり、熱応答性が得られなくなる虞がある。
【００４４】
光架橋剤（光重合性基含有化合物）に光硬化開始剤を併用する場合の当該光硬化開始剤の配合量は、すべての原材料（メソゲン基含有化合物、イソシアネート化合物、アルキレンオキシド及び／又はスチレンオキシド、光架橋剤、及び光硬化開始剤）の合計量を１００重量部としたとき、０．５〜１０重量％、好ましくは１〜８重量％となるように調整される。光硬化開始剤の配合量が０．５重量％未満の場合、光照射時に均一に重合反応が進行しないため、あるいは硬化が不十分となるため、生成したポリウレタンは液晶性を発現し難くなる。光硬化開始剤の配合量が１０重量％を超える場合、生成したポリウレタン中のメソゲン基の含有量が減少するため、液晶性が発現し難くなる。光硬化開始剤は、２００〜６００ｎｍに吸収波長を有するものが好ましい。光硬化開始剤が上記範囲の吸収波長を有していれば、液晶性ポリウレタン又はその原材料の透明度（可視光の透過率）が低いものであっても、光硬化開始剤が光を吸収し、確実に光架橋反応を進行させることができる。
【００４５】
熱応答性液晶性繊維は、熱重合又は光重合により生成される。熱重合の場合、例えば、以下の反応スキームにより生成される。初めに、メソゲン基含有化合物とアルキレンオキシド及び／又はスチレンオキシドとを反応させ、アルキレンオキシド及び／又はスチレンオキシドが付加されたメソゲン基含有化合物（以下、「メソゲンジオール」と称する。）を調製する。得られたメソゲンジオールに、触媒及び一段階目のイソシアネート化合物を添加し、液晶性ウレタン化合物が得られる。一段階目のイソシアネート化合物は、ＮＣＯ  ｉｎｄｅｘが５０〜９８となるように添加されることが好ましい。ここで、ＮＣＯ  ｉｎｄｅｘとは、イソシアネート化合物が有するイソシアネート基の総数をイソシアネート基と反応可能なポリオールの活性水素基の総数で除したものに１００を乗じた数値である。ＮＣＯ  ｉｎｄｅｘが５０未満の場合、液晶性ウレタン化合物の分子量が小さいため、液晶性ウレタン化合物の粘度が低く紡糸が困難になる虞がある。ＮＣＯ  ｉｎｄｅｘが９８を超える場合、一段階目のイソシアネート化合物の添加で液晶性ポリウレタンの架橋密度が高くなり過ぎるため、二段階目のイソシアネート化合物の添加で３官能以上の反応性官能基を添加しても架橋反応がほとんど起こらない虞がある。上記の条件により、３以上の反応性官能基を有するポリオールにより架橋される前に、得られる液晶性ウレタン化合物中に含まれるメソゲン基をある程度均一に分散した状態とすることができる。得られた液晶性ウレタン化合物に、架橋剤及び二段階目のイソシアネート化合物を添加し、加熱しながら混練すると半硬化状態の液晶性ウレタン化合物（プレポリマー）が得られる。二段階目のイソシアネート化合物は、最終的にＮＣＯ  ｉｎｄｅｘが１００〜１３０となるように添加されることが好ましい。これにより、過不足なく、イソシアネート基がポリオールの活性水素基と反応することができる。この半硬化状態の液晶性ウレタン化合物を押出成形機等を用いて繊維状に押し出し、適切な条件下で養生すると、液晶性ウレタン化合物が高分子化しながら硬化し、繊維の形態に成形された液晶性ポリウレタン（エラストマー）が生成する。このとき、液晶性ポリウレタンをガラス転移温度（Ｔｇ）以上かつ相転移温度（Ｔｉ）以下（すなわち、液晶性が発現する温度）で延伸しながら成形すると、液晶性ポリウレタンに含まれるメソゲン基が延伸方向に沿うように動いて高度な配向性が得られる。そして、延伸した状態で液晶性ポリウレタンを養生すると、温度変化に応じて液晶相と等方相との間で可逆的に伸縮する液晶性ポリウレタンを含む熱応答性液晶性繊維が完成する。この熱応答性液晶性繊維は、液晶性ポリウレタン中のメソゲン基が延伸方向に配向したものであり、熱が加わるとメソゲン基の配向が崩れて（不規則となって）延伸方向に収縮し、熱を取り除くとメソゲン基の配向が復活して延伸方向に伸長するという特異的な熱応答挙動を示す。
【００４６】
光重合の場合、メソゲン基含有化合物、アルキレンオキシド及び／又はスチレンオキシド、イソシアネート化合物、及び光架橋剤（光重合性基含有化合物）を含み、必要に応じて光硬化開始剤をさらに含む原材料に光を照射することにより液晶性ポリウレタンを生成することができる。具体的には、原材料を混練及び加熱し、紡糸装置を用いて延伸しながら繊維状に成形（紡糸）した後、これに光を照射して原材料間で光架橋反応を進行させ、硬化させる。原材料に照射する光は、波長が２００〜６００ｎｍである紫外光ないし可視光が好ましい。このような光架橋による硬化法であれば、原材料を混練及び加熱し、次いで延伸して成形を行った後、冷却により温度が十分に低下した状態で硬化させることができる。すなわち、成形と光架橋（硬化）とを別々の工程として行うことができる。従って、常温を含む低温領域において液晶相が確実に発現する液晶性ポリウレタンを得ることができる。
【００４７】
液晶性ポリウレタンは、光架橋前の状態において、温度８０〜１２０℃、及びせん断速度５００ｓ−１の環境下で測定される溶融粘度が５〜１０００Ｐａ・ｓであるように調製される。この調製は、各原材料の種類の選択、各原材料の配合比の最適化等により行うことができる。このような調製を行えば、常温を含む低温領域でも液晶性ポリウレタンの成形（紡糸）が容易なものとなり、液晶性ポリウレタン全体を均等に硬化させることができる。しかも、成形後に温度が十分に低下した状態（すなわち、液晶相が発現した状態）で原材料を硬化させることが可能なため、モノドメイン化が容易なものとなり、生成した液晶性ポリウレタンの液晶相の発現温度領域は常温を含む比較的低い温度領域となる。
【００４８】
液晶性ポリウレタンの原材料の混練及び加熱は、紡糸装置の中で成形と同時に行うことができる。初めに、紡糸装置に原材料を投入して十分に混練及び加熱する。次いで、混練溶融物を液晶性が発現する温度領域（すなわち、ガラス転移温度（Ｔｇ）以上かつ相転移温度（Ｔｉ）以下）で延伸しながら紡糸する。このとき、メソゲン基含有化合物に含まれるメソゲン基が延伸方向に沿うように動くため、高度な配向性が得られる。そして、延伸した混練溶融物を冷却し、延伸状態を保ったまま波長２００〜６００ｎｍ光を照射すると、配向性を維持したまま原材料間で架橋反応が進行し、低温液晶発現性と弾性とを兼ね備えた液晶性ポリウレタンが完成する。これは、連続式による製造方法である。一方、液晶性ポリウレタンの原材料を予め混練及び加熱してペレット状に成形しておき、ペレット化した原材料を、紡糸装置を用いて繊維状に成形した後、液晶性が発現する温度領域（すなわち、ガラス転移温度（Ｔｇ）以上かつ相転移温度（Ｔｉ）以下）で延伸し、延伸状態を保ったまま波長２００〜６００ｎｍ光を照射して液晶性ポリウレタンを製造することも可能である。これは、バッチ式による製造方法である。
【００４９】
熱応答性液晶性繊維に含まれる液晶性ポリウレタンの配向は、メソゲン基の配向度によって評価することができる。配向度の値が大きいものは、メソゲン基が一軸方向に高度に配向している。配向度は、フーリエ変換赤外分光光度計（ＦＴＩＲ）を用いた１回全反射測定法（ＡＴＲ）により、芳香族エーテルの逆対称伸縮振動の吸光度（０°、９０°）、及びメチル基の対称変角振動の吸光度（０°、９０°）を測定し、これらの吸光度をパラメータとする以下の計算式に基づいて算出される。
配向度＝（Ａ−Ｂ）／（Ａ＋２Ｂ）
Ａ：０°で測定したときの芳香族エーテルの逆対称伸縮振動の吸光度／０°で測定したときのメチル基の対称変角振動の吸光度
Ｂ：９０°で測定したときの芳香族エーテルの逆対称伸縮振動の吸光度／９０°で測定したときのメチル基の対称変角振動の吸光度
【００５０】
上述の反応スキームにより得られた液晶性ポリウレタンは、そのまま熱応答性液晶性繊維の素材として利用可能であるが、液晶性ポリウレタンに副成分を少量添加したり、気泡を分散させて利用することも可能である。液晶性ポリウレタンに添加可能な副成分を例示すると、有機フィラー、無機フィラー、補強剤、増粘剤、離型剤、賦形剤、カップリング剤、難燃剤、耐炎剤、顔料、着色料、消臭剤、抗菌剤、防カビ剤、帯電防止剤、紫外線防止剤、及び界面活性剤等が挙げられる。また、副成分として、他のポリマーや低分子物質を添加することも可能である。副成分が添加された液晶性ポリウレタンは、当該副成分の機能が付与されたものとなり、様々な場面で利用することができる。
【００５１】
液晶性ポリウレタン中に気泡を分散させる方法としては、例えば、液晶性ポリウレタンの原材料に発泡剤を混合しておき、液晶性ポリウレタンの硬化反応時に発泡剤を発泡させる方法が挙げられる。この場合、発泡剤として、例えば、炭酸水素ナトリウムを使用することができる。また、液晶性ポリウレタン中に気泡を分散させる別の方法として、例えば、液晶ポリウレタンの原材料に空気を含ませながら当該原材料を混合することにより、液晶性ポリウレタン中に気泡を混入させるメカニカルフロス法、液晶性ポリウレタンの原材料に中空フィラーを混合することにより、液晶性ポリウレタン中に中空フィラーを分散させる方法等が挙げられる。液晶性ポリウレタン中に気泡が分散した熱応答性液晶性繊維は、気泡によって断熱性が高まるため、温度変化が大きい環境でも使用することが可能となる。また、液晶性ポリウレタン中に気泡が含まれることで熱応答性液晶性繊維が軽量化されるため、例えば、スポーツウェアやシューズ用の布帛として好適に使用することができる。
【００５２】
熱応答性液晶性繊維の形態は、モノフィラメント又はマルチフィラメントの何れでも構わない。モノフィラメントは、上述のように、液晶性ポリウレタンを、紡糸装置を用いて繊維状に成形（紡糸）することにより得られる。繊維状の液晶性ポリウレタンを一軸延伸しながらロールに巻き取り、所定期間養生することによりモノフィラメントが生成する。マルチフィラメントは、モノフィラメントを数本〜数百本束ねて撚り合わせたものである。モノフィラメント又はマルチフィラメントとして構成された熱応答性液晶性繊維は、その形態に応じて様々な用途に利用することができる。
【００５３】
熱応答性液晶性繊維が常温を含む低温の温度領域で使用可能であるためには、適切なガラス転移温度（Ｔｇ）及び相転移温度（Ｔｉ）を有する液晶性ポリウレタンをマトリックスとして選択する必要がある。本発明では、液晶性ポリウレタンとして、相転移温度（Ｔｉ）が、当該液晶性ポリウレタンのガラス転移温度（Ｔｇ）以上かつ１００℃以下のものが好適に使用される。さらに、相転移温度（Ｔｉ）とガラス転移温度（Ｔｇ）との差は、２０℃以上であることが好ましく、２５℃以上であることがより好ましい。このような液晶性ポリウレタンを含む熱応答性液晶性繊維は、常温を含む比較的低温の領域で液晶性ポリウレタンの物性が大きく変化し、しかもその物性値が大きくなる液晶相の領域が広く確保されるため、熱応答性に優れながら、使い勝手が良好な実用的な材料となる。
【００５４】
〔熱応答性布帛の構成〕
熱応答性布帛は、当該布帛を構成する織物が上述の熱応答性液晶性繊維と、吸水性を有する吸水性繊維とを含み、熱応答性液晶性繊維が液晶相から等方相に転移するときに、熱応答性液晶性繊維の変形によって吸水性繊維を圧搾するように構成されることで、排水機能を発現することができる。織物は、複数の経糸と複数の緯糸とを織り込んで構成されるものであるが、効果的に吸水性繊維を圧搾するには、複数の経糸又は複数の緯糸のうち、一方の糸の少なくとも一部が熱応答性液晶性繊維を含む伸縮性糸で構成され、他方の糸が熱応答性液晶性繊維を含まず、吸水性を有する吸水性繊維を含む糸（以下、「吸水性糸」と称する。）で構成されることが好ましい。
【００５５】
ここで、「複数の経糸又は複数の緯糸のうち、一方の糸の少なくとも一部が熱応答性液晶性繊維を含む」とは、例えば、複数の経糸が熱応答性液晶性繊維を含むものである場合、全ての経糸が熱応答性液晶性繊維から構成されるもの、一部の経糸が全て熱応答性液晶性繊維から構成され、残部の経糸が全て熱応答性液晶性繊維とは異なる繊維（「他の繊維」とする。）から構成されるもの、全ての経糸が熱応答性液晶性繊維と他の繊維との混繊糸であるもの、一部の経糸が全て熱応答性液晶性繊維から構成され、残部の経糸が全て混繊糸から構成されるものが含まれる。複数の緯糸の少なくとも一部が熱応答性液晶性繊維を含むものである場合についても、経糸の場合と同様である。このような織組織を備えた本発明の熱応答性布帛の実施形態について、以下に説明する。
【００５６】
図１は、本発明の実施形態に係る熱応答性布帛１００の組織（織物）を拡大した模式図である。図２は、図１（ｂ）中のＡ−Ａ’線における熱応答性布帛１００の断面図である。熱応答性布帛１００は、織物を構成する複数の経糸１０の全てが熱応答性液晶性繊維を含む伸縮性糸で構成されている。一方、織物を構成する複数の緯糸２０については、熱応答性液晶性繊維は一切含まず、吸水性を有する吸水性繊維を含む吸水性糸で構成されている。図１（ａ）は経糸１０に含まれる熱応答性液晶性繊維が液晶相にあるときの状態を示し、図１（ｂ）は経糸１０に含まれる熱応答性液晶性繊維が等方相にあるときの状態を示している。この場合、熱応答性布帛１００は、図１（ａ）の状態で吸水し、経糸１０を構成する伸縮性糸及び緯糸２０を構成する吸水性糸の糸間の空隙３０と、緯糸２０を構成する吸水性糸とに水分を保持することができる。吸水した熱応答性布帛１００を熱応答性液晶性繊維の相転移温度（Ｔｉ）より低温から高温に温度変化させることで、図１（ａ）において破線で囲った経糸１０の縦方向の長さＬ１、及び横方向の太さＭ１は、図１（ｂ）において長さＬ１より短い長さＬ２、及び太さＭ１より太い長さＭ２に夫々変形する。この経糸１０の変形の初期には、経糸１０が縦方向の収縮により、並列する複数の緯糸２０が引き寄せられて空隙３０の縦の長さが縮み、経糸１０の横方向の繊維径の増大により空隙３０の横の長さが縮むことで、空隙３０に保持されている水分が熱応答性布帛１００の外部に排出される。経糸１０の変形がさらに進み、図１（ｂ）の状態になると、並列する複数の緯糸２０がさらに引き寄せられて、図２の断面図に示すように、伸縮性糸で構成される経糸１０によって、吸水性糸で構成される緯糸２０が圧搾され、破線の状態から実線の状態に示すよう断面が変形する。この結果、緯糸２０を構成する吸水性糸が保持する水分が外部に排出される。なお、複数の経糸１０は、少なくとも一部が熱応答性液晶性繊維を含む伸縮性糸を含んでいればよく、複数の経糸１０の１０％以上が伸縮性糸で構成されていれば、熱応答性布帛１００として排水機能を発現することが可能となる。
【００５７】
伸縮性糸は、気温３０℃及び相対湿度９０％において、吸水率が０〜５０％であることが好ましく、０〜３０％であることがより好ましい。吸水性糸は、気温３０℃及び相対湿度９０％において、吸水率が１０〜１００％であることが好ましく、５０〜１００％であることがより好ましい。吸水性糸は、例えば、一般的な吸水性を有する繊維（ポリエステル、ナイロン、レーヨン、綿、麻、絹など）を含むように構成される。特に、気温３０℃及び相対湿度９０％において、伸縮性糸の吸水率をＡＬ（％）とし、吸水性糸の吸水率をＡＡ（％）としたときに、以下の関係式（１）で定義する吸水性指標値Ｉが、
（１）  Ｉ  ＝  （ＡＡ−ＡＬ）／ＡＡ  ×  １００  ≧  １０
を満たすことが好ましい。
【００５８】
吸水性指標値Ｉが１０以上であれば、図１（ａ）の状態で吸収した水分の多くは、空隙３０と、吸水性糸とによって保持されるため、伸縮性糸で構成される経糸１０の変形により吸水性繊維で構成された緯糸２０を圧搾することで、熱応答性布帛１００に保持する水分の多くを効果的に外部へ排出することができる。吸水性指標値Ｉが１０未満である場合、図１（ａ）の状態で吸収した水分の相当量が伸縮性糸によって保持されるため、吸水性繊維で構成された緯糸２０を圧搾した後も、伸縮性糸自体が保持する水分が残留する場合がある。なお、吸水性指標値Ｉのより好ましい範囲は５０以上である。
【００５９】
相転移温度（Ｔｉ）より低温から高温に温度変化させた場合における伸縮性糸の収縮によって吸水性糸を効果的に圧搾するために、熱応答性布帛１００は、平面視において、熱応答性液晶性繊維を含む伸縮性糸とそれに隣接する糸との糸間隔を適正な範囲に調整することが好ましい。伸縮性糸とそれに隣接する糸との糸間隔とは、熱応答性布帛１００の平面視において、熱応答性液晶性繊維を含む伸縮性糸とそれに隣接する糸との平均距離（μｍ）と規定する。図１では、平均距離はｂ１からｂ７までの和を７で除した値として表される。ここで、伸縮性糸に含まれる熱応答性液晶性繊維が液晶相にあるときの糸間隔をＢＬ（μｍ）とし、等方相にあるときの糸間隔をＢＩ（μｍ）とすると、以下の関係式（２）〜（４）：
（２）  １０  ≦  ＢＬ  ≦  ３０００
（３）  ０  ≦  ＢＩ  ≦  ２０００
（４）  ０  ≦  ＢＩ／ＢＬ  ≦  ０．５
を満たすように構成されることが好ましい。なお、ＢＬとＢＩとは異なるものとする。関係式（２）において、ＢＬが１０未満の場合、糸間隔が小さいために熱応答性液晶性繊維が液晶相にあるときの空隙３０が小さくなり、吸水量が不足する可能性がある。ＢＬが３０００を超える場合、織物中に空隙３０が過剰に存在することになるため、織物の剛性が低下し、布帛としての形状を維持することが困難となる。関係式（３）において、ＢＩが２０００を超える場合、熱応答性液晶性繊維が等方相に転移したときに吸水性糸が圧搾されない領域が多くなり、吸水性糸に多くの水分が残留する虞がある。関係式（４）において、ＢＩ／ＢＬが０．５を超える場合、熱応答性液晶性繊維が液晶相から等方相へ相転移しても、当該相転移に伴う空隙３０のサイズ変化が小さく、空隙３０に多くの水分が残留する虞がある。
【００６０】
また、相転移温度（Ｔｉ）より低温から高温に温度変化させた場合における伸縮性糸の収縮によって吸水性糸を効果的に圧搾するために、熱応答性液晶性繊維が液晶相にあるとき、平面視における吸水性糸とそれに隣接する糸との糸間隔が、平面視における吸水性糸の太さより小さく構成されていることが好ましい。吸水性糸とそれに隣接する糸との糸間隔とは、熱応答性布帛１００の平面視において、吸水性糸とそれに隣接する糸との平均距離と規定する。図１では、平均距離はｃ１からｃ４までの和を４で除した値として表される。吸水性糸の太さとは、熱応答性布帛１００の平面視において、吸水性糸の平均太さと規定する。図１では、平均太さはｄ１からｄ５までの和を５で除した値として表される。熱応答性液晶性繊維が液晶相にあるとき、平面視における吸水性糸とそれに隣接する糸との糸間隔が、平面視における吸水性糸の太さより大きいと、熱応答性液晶性繊維が等方相に転移したときに吸水性糸が圧搾されない場合があり、排水機能が発現しない虞がある。
【産業上の利用可能性】
【００６１】
本発明の熱応答性布帛は、下着、スポーツウェア、シューズ等の衣料分野、アクチュエータ、フィルター等の工業分野、人工筋肉、カテーテル等の医学・医療分野において利用可能である。
【符号の説明】
【００６２】
１０                  経糸（熱応答性液晶性繊維）
２０                  緯糸（吸水性繊維）
３０                  空隙
１００                熱応答性布帛
【図１】
2019090140.tif 000004
【図２】
2019090140.tif 000005